분말 을 다음 과 같이 마그네슘 실리케이트 고리 에 적용 하 였 다 : 350 g 의 스테아 타이트 고리 ( 외경 7 mm , 길 이 3 mm 및 벽 두께 1 . 5 mm ) 를 20 분 에 걸쳐 12 . 5 중 량 % 의 글리세롤 수용액 50 ml 첨가 와 함께 85 g 의 분말 및 8 . 5 g 의 옥살산 으로 코팅 드럼 에서 20 ℃ 에서 코팅 한 뒤 건조 하 였 다 . 이렇게 적용 된 촉매 활성체 의 중량 은 얻 어 진 전 촉매 의 시료 에 대해 결정시 에 450 ℃ 에서 1 시간 동안 열처리 후 에 최종 촉매 의 전체 중량 을 기준 으로 18 중량 % 였 다 . 탄소 함량 은 약 4 중량 % 였 다 ( 활성 조성 을 기준 으로 ) .